Brevet FR2971081A1 — publié le 20120803

Procédé de fabrication de deux substrats reliés par au moins une connexion mécanique et électriquement conductrice et structure obtenue Domaine technique de l'invention L'invention est relative à un procédé de solidarisation de deux substrats. État de la technique Dans le domaine des puces électroniques, il est courant d'utiliser différentes puces élémentaires incorporant des technologies et des fonctions différentes 15 afin de former, au final, un circuit complexe qui répond à des besoins prédéfinis. Dans certains cas particuliers, une ou plusieurs puces sont réalisées spécifiquement pour être utilisées dans un circuit final donné. Dans ces 20 conditions, les particularités de chaque puce sont prises en compte lors de leur réalisation. Ceci permet d'obtenir la synergie attendue entre les différents composants. Cependant, il faut reconnaître que cette approche est très limitée car elle est coûteuse. En effet, une ou plusieurs puces sont réalisées « sur mesure » pour le circuit final ce qui limite voire supprime leur 25 utilisation dans d'autres circuits. Afin de réduire les coûts de réalisation, il est très avantageux de prendre des puces déjà existantes et de les assembler afin de profiter des spécificités de chacune des puces. II existe alors des enjeux importants dans le domaine de 30 l'interconnexion des puces afin d'obtenir un dispositif final fonctionnel et de taille raisonnable. 10 Afin de diminuer la distance séparant deux puces, il est proposé de réaliser la connexion de ces deux éléments au moyen d'un composé intermétallique. Comme illustré aux figures 1 à 3, une première zone 1 de contact plane est formée à la surface d'un premier substrat 2. La première zone 1 de contact est réalisée dans un premier matériau métallique. Une seconde zone 3 de contact plane est formée à la surface d'un second substrat 4. La seconde zone 3 de contact est réalisée dans un second matériau métallique. Les deux zones 1 et 3 sont mises en contact (figure 2) et subissent un traitement thermique qui forme un composé intermétallique 5 à l'interface entre les deux matériaux métalliques (figure 3). Comme le composé intermétallique se déforme assez mal plastiquement, cette architecture est sujette à des ruptures de la connexion sous l'effet de contraintes mécaniques. La contrainte mécanique provient, par exemple, de la différence de coefficient de dilatation entre les différents matériaux métalliques. On constate que la tenue dans le temps de ce dispositif n'est pas satisfaisante. La publication de Saint-Patrice et al. (« New Reflow Soldering and Tip in Buried Box (TB2) Technique for Ultrafine Pitch Megapixels Imaging Array » Electronic Components and Technology Conference, May 2008 ECTC 2008) décrit un procédé de solidarisation de deux substrats au moyen d'une bille d'indium à l'intérieur de laquelle un tube creux est enfoncé. Des essais ont été réalisés avec une couverture du tube creux par une couche d'or et sans cette couverture. Différents essais ont été réalisés avec cette architecture, sans pourvoir montrer une amélioration des performances mécaniques de ce genre de structure.30 Objet de l'invention On constate qu'il existe un besoin de prévoir un dispositif ayant une meilleure tenue mécanique ainsi qu'un procédé de réalisation de ce type de dispositif qui soit facile à mettre en oeuvre. On tend à satisfaire ce besoin au moyen d'un dispositif qui comporte un premier substrat muni d'une zone d'accueil en premier matériau métallique, un deuxième substrat muni d'une zone d'insertion, une zone d'insertion comportant une surface de base à partir de laquelle au moins un plot en second matériau métallique fait saillie, le plot s'enfonçant dans la zone d'accueil pour former une connexion électrique entre le premier et le second substrat, un composé intermétallique en premier et second matériaux métalliques séparant le plot et la zone d'accueil. Un tel dispositif peut être obtenu au moyen d'un procédé de fabrication qui comporte les étapes suivantes : prévoir un premier substrat muni d'une zone d'accueil en premier matériau métallique et un second substrat muni d'une zone d'insertion comportant une surface de base et au moins un plot en un second matériau métallique, le plot faisant saillie depuis la surface de base, appliquer une pression entre le premier substrat et le second substrat de manière à faire pénétrer le plot à l'intérieur de la zone d'accueil du premier substrat, faire réagir le premier matériau métallique avec le second matériau métallique de manière à former une couche continue d'un composé intermétallique à base des premier et second matériaux métallique le long de l'interface entre le plot et la zone d'accueil. 3 Description sommaire des dessins D'autres avantages et caractéristiques ressortiront plus clairement de la description qui va suivre de modes particuliers de réalisation de l'invention donnés à titre d'exemples non limitatifs et représentés aux dessins annexés, dans lesquels : les figures 1 à 3 représentent, de manière schématique, en vue de coupe des étapes successives de mise en oeuvre d'un premier procédé, les figures 4 à 6 représentent, de manière schématique, en vue de coupe des étapes successives de mise en oeuvre d'un deuxième procédé, la figure 7 représente, de manière schématique, en vue de coupe une première variante de réalisation de la structure, les figures 8 à 10 représentent, de manière schématique, en vue de coupe des étapes successives de mise en oeuvre d'un troisième procédé, la figure 11 représente, de manière schématique, en vue de coupe une seconde variante de réalisation de la structure. Description de modes de réalisation préférentiels de l'invention Comme illustré à la figure 4, un premier substrat 2 comporte une surface principale avec une connexion électrique formée par une zone d'accueil 1. La zone d'accueil 1 est formée par un premier matériau métallique. La zone d'accueil 1 présente avantageusement une surface libre plane. Cependant, dans certains modes de réalisation, la surface libre peut présenter une topographie de surface. La surface libre est une surface qui est découverte ou qui peut être recouverte par un matériau quelconque comme un oxyde. Un second substrat 4 est utilisé et il comporte une surface principale avec une connexion électrique formée par une zone d'insertion 3. La zone d'insertion 3 présente une topographie de surface qui peut être représentée par une surface de base 6 sensiblement plane à la surface de laquelle un plot 7 fait saillie. Le plot 7 est formé par un second matériau métallique. Dans certains modes de réalisation, le plot 7 et la surface de base 6 sont formés dans le second matériau métallique. Dans d'autres modes de réalisation, le plot 7 et la surface de base 6 sont formés dans des matériaux différents. Le plot 7 est rendu solidaire du second substrat 4 par l'intermédiaire de la surface de base 6. Le plot 7 est en contact électrique avec le second substrat ou des dispositifs actifs disposés sur le second substrat 4 par l'intermédiaire de la surface de base 6. Le premier substrat et/ou le second substrat peuvent être une puce électronique, un substrat semi-conducteur vierge ou comportant des dispositifs actifs, une carte électronique également appelée « board », une plaque en verre ou en céramique ou un substrat flexible par exemple de type polymère incorporant ou non des dispositif actifs. Si la zone d'accueil 1 est recouverte par une couche électriquement isolante ou une couche de nature différente, cette dernière est éliminée avant de réaliser la connexion avec la zone d'insertion ou alors la couche électriquement isolante ou de nature différente est percée par les plots 7 de manière à obtenir un contact intime entre le plot 7 et la zone d'accueil 1. Il en va de même si le plot 7 est recouvert par une couche électriquement isolante ou de nature différente. Les premier 2 et second 4 substrats sont mis en regard de manière à permettre la connexion entre la zone d'accueil 1 et la zone d'insertion 3. La zone d'accueil 1 fait face à la zone d'insertion 3. Comme illustré à la figure 5, une pression est appliquée sur les deux substrats 2 et 4 de manière à réaliser un contact intime entre la zone d'accueil 1 et la zone d'insertion 3. La zone d'insertion 3 s'enfonce au moins partiellement dans la zone d'accueil 1. La zone d'accueil 1 vient se déformer sous l'action de la pression exercée par la zone d'insertion 3. Dans un plan de coupe parallèle à la surface principale du premier substrat 2 et traversant la zone d'accueil 1, le plot 7 et la zone d'accueil 1 ont des surfaces complémentaires. Le plot est de préférence plein ce qui permet de mieux contrôler la formation du composé intermétallique. Le premier matériau métallique est un matériau tendre qui autorise la pénétration du plot 7 en second matériau métallique sans se dégrader. Le second matériau métallique est un matériau dur qui pénètre à l'intérieur de la zone d'accueil 1 sans trop se déformer, ni se dégrader. Le premier matériau métallique est un matériau dont la dureté est inférieure à celle du second matériau métallique. De manière préférentielle, Le premier matériau métallique présente une dureté Brinell inférieure ou égale à 60 MPa ou une dureté Mohs inférieure ou égale à 2. Une telle valeur limite permet de réaliser, de manière simple, une déformation de la zone d'accueil sans devoir appliquer des contraintes élevées dans le reste du substrat. Le premier matériau métallique est par exemple de l'étain, du plomb, de l'indium ou un alliage à base d'étain et/ou d'indium ou un alliage à base de l'un ou plusieurs de ces matériaux. Le second matériau métallique présente avantageusement une dureté Brinell supérieure ou égale à 200MPa ou une dureté Mohs supérieure ou égale à 2,5. Une telle valeur limite permet de réaliser de manière simple une déformation de la zone de contact sans déformer la zone d'insertion 3, ni devoir appliquer des contraintes élevées dans le reste du substrat. Le second matériau métallique est, de préférence, du nickel ou du cuivre ou un alliage contenant du nickel et/ou du cuivre. Le second matériau métallique peut être encore avantageusement du fer, de l'antimoine, de l'or, du bismuth, de l'argent, du palladium ou du platine ou un alliage à base de l'un ou plusieurs de ces matériaux. II est possible d'utiliser indifféremment les matériaux cités avantageusement pour le premier matériau métallique en tant que matériau servant pour le second matériau métallique et inversement. Le choix des matériaux est fait principalement de manière à avoir un premier matériau métallique plus tendre que le second matériau métallique et ainsi autoriser la pénétration du plot 7 dans la zone d'accueil 1 ce qui est plus favorable à la création d'un ~o intermétallique. De manière préférentielle, le rapport de dureté entre le matériau du plot 7 d'insertion et le matériau de la zone d'accueil 1 est supérieur ou égal à 2 de manière à bien maîtriser l'enfoncement du plot. Le rapport de dureté est 15 réalisé sur un même type de dureté, par exemple, la dureté vickers, la dureté Brinell ou la dureté Mohs. Comme illustré à la figure 6, une fois le plot 7 d'insertion encastré dans la zone d'accueil 1, des conditions opératoires prédéterminées sont appliquées 20 afin de faire réagir le premier matériau métallique avec le second matériau métallique. Le premier matériau métallique réagit avec le second matériau métallique afin de former un composé intermétallique 5 également appelé intermétallique. Un traitement thermique peut être appliqué pour faire réagir le premier matériau métallique avec le second matériau métallique à une 25 température supérieure à la température ambiante. Dans certains modes de réalisation, la formation du composé intermétallique 5 peut commencer dès la mise en contact du plot 7 avec la zone d'accueil 1 et une certaine pression. 30 De manière classique, la vitesse de réaction augmente avec la température du traitement. II est également possible d'obtenir ou d'accélérer la réaction 2971081 s entre les deux matériaux métalliques en maintenant la compression après que le plot 7 se soit enfoncé dans la surface d'accueil 1. Il est également possible de combiner ces deux derniers modes de réalisation. 5 Le composé intermétallique 5 est un matériau avec une alternance des atomes constitutifs qui forment une structure périodique et qui présente des propriétés mécaniques particulières. Le composé intermétallique est un alliage entre deux matériaux métalliques. Si les premier et second matériaux métalliques sont en nickel et en étain, le matériau formé est, par exemple, le composé intermétallique Ni3Sn, Ni3Sn2, Ni3Sn4 ou NiSn3. Si la zone d'accueil 1 n'est plus en étain mais en indium, il est possible de former Ni31n, Niln, Ni21n3 ou Ni31n7. Si le plot est en cuivre, il est alors possible de former Cu6Sn5, Cu3Sn, Cu31n, Cu91n4. Différents composés intermétalliques 5 peuvent être formés à partir d'étain, de plomb et d'indium d'une part et de cuivre, nickel, fer, indium, antimoine, bismuth, argent, palladium et platine d'autre part. Le composé intermétallique 5 permet d'assurer une meilleure connexion mécanique en comparaison d'une simple connexion par emboîtement. Le composé intermétallique permet également le passage d'un courant électrique entre le premier substrat 2 et le second substrat 4. Les premier et second matériaux et les conditions opératoires lors de l'introduction du plot 7 dans la zone d'accueil 1 et/ou du traitement thermique de formation du composé intermétallique 5 sont choisies de manière à éviter la formation d'un composé intermétallique 5 dont l'interdiffusion et la transformation de phases empêchent la formation d'un film continu à l'interface entre le plot 7 et la zone d'accueil 1. De telles conditions se produisent par exemple avec de l'or et de l'indium qui forment le composé Aulne dont l'interdiffusion et la transformation de phases ont lieu à température ambiante ce qui entraîne une consommation complète du premier et/ou du deuxième matériau métallique. Cela entraîne également la formation du composé intermétallique dans le coeur du plot et/ou dans le coeur de la zone d'accueil 1 et non à l'interface entre ces deux éléments. Le diamètre des plots et le volume de la zone d'accueil sont choisis de manière à ce que le composé intermétallique ne croît pas dans tout le volume de la zone d'accueil pendant la durée de vie de la structure. Cette précaution évite d'avoir la consommation complète du matériau formant la zone d'accueil et/ou le plot avec une fragilisation de la structure finale. Cela permet également à la structure d'être dépourvue d'une zone vide à l'intérieur du volume délimité par un plot creux ce qui est préjudiciable à la bonne tenue mécanique. Le composé intermétallique 5 est formé à l'interface entre le premier matériau métallique et le second matériau métallique. Ainsi, le composé intermétallique 5 suit l'enfoncement du plot 7 à l'intérieur de la zone d'accueil 1. Le film en composé intermétallique 5 n'est plus plan comme dans l'art antérieur. Il présente des faces latérales, c'est-à-dire des faces non parallèles à la face principale du premier substrat 2. Le composé intermétallique suit la surface du plot 7 dans la zone d'accueil 1. Le composé intermétallique 5 fait la séparation du second matériau métallique du plot 7 avec la zone d'accueil 1 en premier matériau ce qui a pour effet de renforcer la cohésion des deux substrats. La composante verticale du composé intermétallique 5 permet d'obtenir une meilleure résistance aux forces de cisaillements. La forme particulière de la couche en composé intermétallique 5 liée à l'enfoncement du plot 7 dans la zone d'accueil 1 permet d'obtenir, de manière générale, une connexion moins sensible aux contraintes mécaniques.30 Dans un cas particulier de réalisation, le plot 7 s'enfonce et traverse la zone d'accueil 7, par s'exemple pour s'enfoncer dans le premier substrat 2. Dans ce cas de figure, le composé intermétallique 5 est formé à l'interface entre les deux matériaux métalliques et la partie du plot 7 qui est en contact avec le premier substrat 2 peut être dépourvue de composé intermétallique. Le matériau intermétallique forme un film continu à l'interface entre le premier matériau métallique et le second matériau métallique, mais il n'est pas présent hors de cette interface par exemple à l'interface entre le plot et le premier substrat. De manière préférentielle, le composé intermétallique 5 empêche tout contact direct entre le plot 7 et la zone d'accueil 1 et évite ainsi la formation d'une zone mécaniquement plus fragile par exemple aux efforts de cisaillement. Dans un mode de réalisation particulier envisageable, un traitement thermique est réalisé dès la mise en contact des deux substrats afin de faciliter la pénétration du plot dans la zone d'accueil 1. Le traitement thermique peut servir à ramollir la zone d'accueil 1 ce qui permet une meilleure pénétration dans la zone d'accueil 1. Le traitement thermique peut également à accélérer la vitesse de réaction pour former le composé intermétallique 5. Dans un mode de réalisation particulier, le traitement thermique permet de faire fondre au moins partiellement la zone d'accueil 1. Cette fusion partielle permet d'accélérer la formation du composé intermétallique 5 et de réduire la pression à exercer entre les substrats 2 et 4. Le traitement thermique appliqué à la structure est choisi de façon à maîtriser 30 la mobilité des atomes des premier et second matériaux métalliques. Dans un mode de réalisation particulier, la température de la structure est augmentée afin de favoriser la mobilité des atomes des premier et second matériaux métalliques sans pour autant atteindre la fusion de la zone d'accueil. La modulation de la température de la structure durant la formation du composé intermétallique permet de maîtriser l'épaisseur du composé intermétallique. Dans un mode de réalisation préférentielle, au moins 200/0 du volume initial du plot ne réagit pas avec le matériau métallique de la zone d'accueil. De cette manière, le plot 7 conserve un volume suffisant pour maintenir une bonne cohésion mécanique entre les différents éléments de la structure. Dans une variante de réalisation illustrée à la figure 7, la surface de base 6 de la zone d'insertion 3 est réalisée dans un troisième matériau métallique qui est un matériau tendre. Lors de l'application de la pression entre le premier 2 et le second 4 substrats, le plot 7 en second matériau métallique s'enfonce à l'intérieur du premier et du troisième matériaux métalliques. De ce fait, lors de l'application du traitement thermique, deux composés intermétalliques différents sont formés. Un premier composé intermétallique 5 est formé entre le premier et le second matériau métallique et un second composé intermétallique 8 est formé entre le troisième et le second matériau métallique. Le plot 7 est séparé de la zone d'accueil 1 et de la surface de base 6 par des composés intermétalliques 5, 8. Les conditions opératoires, notamment le traitement thermique de formation du composé intermétallique 5, sont choisies pour éviter la dissolution du premier et/ou du second matériau métallique. Ainsi, la connexion mécanique et électrique entre le premier 2 et le second 4 substrats comporte une partie en premier matériau métallique, une partie en second matériau métallique et le composé intermétallique à l'interface. 3o Dans un autre mode de réalisation préférentiel de l'invention qui peut être combiné avec les modes de réalisation précédents et illustré à la figure 8, de la colle 9 est déposée sur un des substrats. Lors de la connexion des substrats par application d'une pression et du traitement thermique pour former le composé intermétallique 5, la colle réagit pour former un deuxième mode de solidarisation des substrats. Comme illustré à la figure 9, la pression exercée pour enfoncer le plot 7 dans la zone d'accueil 1 permet d'étaler la colle 9 sur la surface des substrats. Comme illustré à la figure 10, le traitement thermique servant à former le composé intermétallique 5 permet de fluidifier la colle et/ou de réaliser la polymérisation. 15 Dans une variante de réalisation illustrée à la figure 11, un troisième substrat 10 est associé au premier 2 ou au second 4 substrat. Comme dans le mode de réalisation précédent, un des deux substrats comporte une zone d'accueil 1 et l'autre substrat comporte une zone d'insertion 3 avec un plot qui fait saillie. La zone d'accueil 1 et la zone d'insertion 3 sont mis en vis-à-vis et 20 une pression est exercée de manière à ce que le plot 7 s'enfonce à l'intérieur de la zone d'accueil 1. Un traitement thermique est ensuite réalisé pour former un composé intermétallique 5. Ce cas particulier peut, bien entendu, être étendu à la connexion d'un plus grand nombre de substrats. 25 Il est possible d'utiliser les mêmes matériaux ou des matériaux différents entre les connexions des différents substrats. Dans un mode de réalisation préférentiel, le même traitement thermique est utilisé pour former le composé intermétallique entre le premier 2 et le second 30 4 substrat et entre le troisième substrat et le premier 2 ou second 4 substrat.10 Dans une autre variante de réalisation, le premier 2, le second 4 et le troisième 10 substrats sont associés de manière à ce que chaque zone d'accueil 1 soit en vis-à-vis d'une zone d'insertion 3. Une pression est appliquée sur l'ensemble de manière à faire pénétrer le plot 7 dans la zone d'accueil 1 associée. De cette manière, le plot 7 du second substrat 4 déforme la zone d'accueil 1 du premier substrat 2 en même temps qu'une action similaire est réalisée avec le troisième substrat 10. Le troisième substrat 10 peut être associé au premier 2 ou au second 4 substrat et il peut comporter une zone d'accueil 1 ou une zone d'insertion 3. A titre d'exemple, le premier substrat 2 peut être associé au second 4 et au troisième 10 substrats qui se trouvent alors sur des faces principales opposées du premier substrat 2. Le second substrat 4 est séparé du troisième substrat 10 par le premier substrat 2. Dans un autre mode de réalisation, le second 4 et le troisième 10 substrats sont disposés sur la même face principale du premier substrat 2 et sont adjacents. Plusieurs zones d'accueil 1 et/ou plusieurs zones d'insertion 3 peuvent être formées sur un même substrat. Ainsi, il est possible de former une zone d'accueil 1 à côté d'une zone d'insertion 3 sur la surface principale d'un substrat. Dans un mode de réalisation qui peut être combiné avec les modes précédents, le plot 7 en second matériau métallique et/ou la zone d'accueil 1 est recouverte par un matériau de couverture 11 métallique. Le matériau de couverture 11 est par exemple un matériau possible en tant que premier ou second matériau métallique. Ce qui lui permet d'être déformé lorsque le plot entre en contact avec la zone d'accueil 1. A titre d'exemple, le plot 7 et la zone d'accueil 1 sont recouvert par un matériau noble par exemple de l'or qui empêche l'oxydation du plot 7 et de la zone d'accueil 1. L'or est présent au moins partiellement entre le plot 7 et la zone d'accueil 1. L'or ne gêne pas la formation du composé intermétallique 5 entre le premier matériau et le second matériau et il peut former un autre composé intermétallique. Ce mode de réalisation permet de protéger les contacts électriques sur le premier 2 et le second 4 substrats en évitant la formation d'un oxyde électriquement isolant. Cela permet également de former une connexion électrique et mécanique fiable entre les deux substrats sans devoir éliminer préalablement la couche de recouvrement 11.10 REVENDICATIONS1. Procédé de solidarisation de deux substrats (2, 4) caractérisé en ce qu'il 5 comporte les étapes suivantes : prévoir un premier substrat (2) muni d'une zone d'accueil (1) en premier matériau métallique et un second substrat (4) muni d'une zone d'insertion (3) comportant une surface de base (6) et au moins un plot (7) en un second matériau métallique, le plot (7) faisant saillie depuis la surface de 1 o base (6), appliquer une pression entre le premier substrat (2) et le second substrat (4) de manière à faire pénétrer le plot (7) à l'intérieur de la zone d'accueil (1) du premier substrat (2), faire réagir le premier matériau métallique avec le second matériau 15 métallique de manière à former une couche continue d'un composé intermétallique (5) à base des premier et second matériaux métalliques le long de l'interface entre le plot (7) et la zone d'accueil (1). 2. Procédé selon la revendication 1, caractérisé en ce qu'un traitement 20 thermique est réalisé durant l'application de la pression pour faire réagir le premier matériau métallique avec le second matériau métallique. 3. Procédé selon l'une des revendications 1 et 2, caractérisé en ce que le plot (7) pénètre à l'intérieur de la surface de base (6) lors de l'application de 25 la pression et forme un composé intermétallique additionnelle. 4. Procédé selon l'une quelconque des revendications 1 à 3, caractérisé en ce que le rapport de dureté entre le second matériau métallique et le premier matériau métallique est supérieur ou égal à deux. 15 30 5. Procédé selon l'une quelconque des revendications 1 à 4, caractérisé en ce que le premier matériau métallique présente une dureté Brinell inférieure ou égale à 60MPa ou une dureté Mohs inférieure ou égale à 2. 6. Procédé selon la revendication 5, caractérisé en ce que le premier matériau métallique est choisi parmi l'étain, le plomb, l'indium ou un alliage à base d'un ou de plusieurs de ces matériaux. 7. Procédé selon l'une quelconque des revendications 1 à 6, caractérisé en 10 ce que le second matériau métallique présente une dureté Brinell supérieure ou égale à 200MPa ou une dureté Mohs supérieure ou égale à 2,5. 8. Procédé selon la revendication 7, caractérisé en ce que le second matériau métallique est choisi parmi le cuivre, le nickel, le fer, l'antimoine, le 15 bismuth, l'argent, le palladium, le platine ou un alliage à base d'un ou de plusieurs de ces matériaux. 9. Procédé selon l'une quelconque des revendications 2 à 8, caractérisé en ce que le traitement thermique fait fondre le premier matériau métallique. 20 10. Procédé selon l'une quelconque des revendications 1 à 9, caractérisé en ce qu'un troisième substrat (10) est mis en contact avec le premier substrat (2) ou le second substrat (4) au moyen d'une zone d'accueil (1) additionnelle et une zone d'insertion (3) additionnelle, au moins un plot (7) additionnel de 25 la zone d'insertion (3) additionnelle pénétrant la zone d'accueil (1) additionnelle lors de l'application d'une pression entre le premier substrat (2), le deuxième substrat (4) et le troisième substrat, un composé intermétallique (5) additionnel est formé entre les matériaux métalliques formant le plot (7) additionnel et la zone d'accueil (1) additionnelle. 30 11. Dispositif comportant : un premier substrat (2) muni d'une zone d'accueil (1) en premier matériau métallique, un deuxième substrat (4) muni d'une zone d'insertion (3), la zone d'insertion (3) comportant une surface de base (6) à partir de laquelle au moins un plot (7) en second matériau métallique fait saillie, le plot (7) s'enfonçant dans la zone d'accueil (1) pour former une connexion mécanique et électrique entre le premier (2) et le second (4) substrat, - un composé intermétallique (5) en premier et second matériaux métalliques séparant le plot (7) et la zone d'accueil (1).